НАСТРАИВАЕМЫЕ АДСОРБЕНТЫ

1. Способ уменьшения размера входного отверстия пор кристаллического неорганического адсорбента, который включает приведение указанного адсорбента в контакт с силиконовым предшественником для образования смеси и обжиг указанной смеси при температуре и в условиях, позволяющих эффективным образом получить адсорбент с требуемым размером входного отверстия пор, причем указанный силиконовый предшественник выбран из полимерного диметилсилоксана с концевыми гидроксильными, метоксильными или этоксильными группами, метилсилсесквиоксанов, октилсилсесквиоксанов, метилоктилсилсесквиоксанов или из их смесей или сочетаний.
2. Способ по п. 1, в котором перед обжигом смесь формуют в агломераты, гранулы, экструдаты или пеллеты.
3. Способ по п. 1, в котором указанный кристаллический неорганический адсорбент представляет собой цеолит, алюмофосфат, титаносиликат, цинксиликат или их сочетания.
4. Способ по п. 3, в котором указанный цеолит представляет собой цеолит типа А.
5. Способ по п. 4, в котором с указанным цеолитом проводят ионный обмен с заменой на один или более катионов, выбранных из Li, Na, K, Mg, Са, Sr, Ва, Ag, Cu или Zn.
6. Способ по п. 1, в котором указанный силиконовый предшественник выбран из полидиметилсилоксанов, полидифенилсилоксанов, октилсилсесквиоксанов, метилсилсесквиоксанов, (2,4,4-триметилпентил)триэтоксисилана и их смесей.
7. Способ по п. 1, в котором указанный силиконовый предшественник идентифицируется одним или более из приведенных ниже регистрационных номеров в базе данных Chemical Abstracts Service (CAS): регистрационный номер CAS 63148-62-9, регистрационный номер CAS 63148-59-4, регистрационный номер CAS 897393-56-5; регистрационный номер CAS 68554-66-5; регистрационный номер CAS 35435-21-3, а также их сочетаниями.
8. Способ по п. 1, в котором указанный конечный продукт содержит от приблизительно 2 до приблизительно 15 масс. % указанного получаемого из силикона материала.
9. Способ по п. 1, в котором указанные агломераты обжигают при температуре от приблизительно 550 до 750°С.
10. Способ по п. 1, в котором указанный адсорбент имеет размер частиц от приблизительно 0,5 до приблизительно 5 мм.
11. Способ по п. 1, в котором цеолит представляет собой цеолит типа А, а исходный размер пор указанного цеолита уменьшен на величину от приблизительно 0,1 до приблизительно 1,2
12. Цеолитный адсорбент с модифицированной поверхностью, в котором поверхность указанного цеолита модифицирована покрытием, состоящим из получаемого из силикона материала, причем указанный материал получают из силиконового предшественника выбранного из полимерного диметилсилоксана с концевыми гидроксильными, метоксильными или этоксильными группами, метилсилсесквиоксанов, октилсилсесквиоксанов, метилоктилсилсесквиоксанов или из их смесей или сочетаний.
13. Адсорбент по п. 12, в котором перед обжигом смесь формуют в агломераты, гранулы, экструдаты или пеллеты.
14. Адсорбент по п. 12, в котором указанный цеолит представляет собой цеолит типа А.
15. Адсорбент по п. 12, в котором с указанным цеолитом проводят ионный обмен с заменой на один или более катионов, выбранных из Li, Na, K, Mg, Са, Sr, Ва, Ag, Cu или Zn.
16. Адсорбент по п. 12, в котором указанный силиконовый предшественник выбран из полидиметилсилоксанов, полидифенилсилоксанов, октилсилсесквиоксанов, метилсилсесквиоксанов, (2,4,4-триметилпентил)триэтоксисилана и их смесей.
17. Адсорбент по п. 12, в котором указанный силиконовый предшественник идентифицируется одним или более из приведенных ниже регистрационных номеров в базе данных Chemical Abstracts Service (CAS): регистрационный номер CAS 63148-62-9, регистрационный номер CAS 63148-59-4, регистрационный номер CAS 897393-56-5; регистрационный номер CAS 68554-66-5; регистрационный номер CAS 35435-21-3, а также их сочетаниями.
18. Адсорбент по п. 12, который содержит от приблизительно 2 до приблизительно 15 масс. % указанного получаемого из силикона материала.
19. Адсорбент по п. 12, в котором указанный цеолит представляет собой цеолит типа А, а исходный размер пор указанного цеолита уменьшен на величину от приблизительно 0,1 до приблизительно 1,2
20. Композиция адсорбента для разделения по меньшей мере 2 жидкостей или газов, причем различие в размерах молекул указанных подлежащих разделению жидкостей или газов составляет 0,8  или менее, при этом указанная композиция адсорбента представляет собой агломерированный продукт, содержащий микропористый кристаллический неорганический носитель с входным отверстием пор, уменьшенным за счет покрытия из получаемого из силикона материала, причем указанный агломерированный продукт имеет размер частиц от 0,5 до 5 мм и прочность на раздавливание по меньшей мере 0,7 фунт-силы.
21. Процесс адсорбции для адсорбирования или отделения первого адсорбируемого компонента из газовой смеси, содержащей по меньшей мере второй адсорбируемый компонент, причем первый компонент имеет кинетический диаметр, который больше диаметра второго адсорбируемого компонента, и при этом различие в кинетических диаметрах между указанными двумя адсорбируемыми компонентами составляет от приблизительно 0,1 до приблизительно 0,80  причем указанный процесс включает приведение смеси в контакт с адсорбирующим материалом, который селективно адсорбирует второй адсорбируемый компонент, позволяя выделить указанный первый адсорбируемый компонент в качестве продукта, при этом указанный процесс включает приведение указанной газовой смеси в контакт с композицией цеолитового адсорбента с модифицированной поверхностью по п. 12, причем цеолит представляет собой цеолит типа А, а исходный размер входного отверстия пор указанного цеолита уменьшен на величину от приблизительно 0,1 до приблизительно 1,2  так что указанный цеолит селективно адсорбирует указанный второй адсорбируемый компонент и не адсорбирует указанный первый адсорбируемый компонент.
4
2
22. Процесс по п. 21, в котором указанный первый адсорбируемый компонент представляет собой CH, а указанный второй адсорбируемый компонент представляет собой N.
2
23. Процесс по п. 21, в котором указанный первый адсорбируемый компонент представляет собой СО, а указанный второй адсорбируемый компонент представляет собой СО.
2
2
24. Процесс по п. 21, в котором указанный первый адсорбируемый компонент представляет собой N, а указанный второй адсорбируемый компонент представляет собой СО.
2
2
25. Процесс по п. 21, в котором указанный первый адсорбируемый компонент представляет собой N, а указанный второй адсорбируемый компонент представляет собой О.